МАРТЕНСИТНАЯ ХРОМСОДЕРЖАЩАЯ СТАЛЬ И ТРУБЫ, ПРИМЕНЯЕМЫЕ В НЕФТЯНОЙ ПРОМЫШЛЕННОСТИ

1. Мартенситная хромсодержащая сталь, отличающаяся тем, что она содержит:
химический состав, в мас.%, содержащий
Si: от 0,05 мас.% до 1,00 мас.%,
Mn: от 0,1 мас.% до 1,0 мас.%,
Cr: от 8 мас.% до 12 мас.%,
V: от 0,01 мас.% до 1,0 мас.%,
растворенный Al: от 0,005 мас.% до 0,10 мас.%,
N: не больше чем 0,100 мас.%,
Nb: от 0 мас.% до 1 мас.%,
Ti: от 0 мас.% до 1 мас.%,
Zr: от 0 мас.% до 1 мас.%,
B: от 0 мас.% до 0,01 мас.%,
Ca: от 0 мас.% до 0,01 мас.%,
Mg: от 0 мас.% до 0,01 мас.%, и
редкоземельный металл (REM): от 0 мас.% до 0,50 мас.%, и дополнительно содержит один или два элемента, выбираемых из группы, состоящей из:
Mo: от 0 мас.% до 2 мас.%, и
W: от 0 мас.% до 4 мас.%, с остатком, представляющим собой Fe и примеси, причем примеси включают в себя
C: не больше чем 0,10 мас.%,
P: не больше чем 0,03 мас.%,
S: не больше чем 0,01 мас.%,
Ni: не больше чем 0,5 мас.%, и
O: не больше чем 0,01 мас.%, и причем
эффективное количество Cr, определяемое Формулой (1), составляет не меньше чем 8 мас.%, и
молибденовый эквивалент, определяемый Формулой (2), составляет от 0,03 мас.% до 2 мас.%;
микроструктуру, в которой размер зерна предшествующего аустенитного кристалла в соответствии со стандартом ASTM E112 составляет не менее 8,0, и которая содержит от 0 об.% до 5 об.% феррита и от 0 об.% до 5 об.% аустенита, с остатком, являющимся мартенситом отпуска; и
предел текучести, составляющий от 379 до менее чем 551 МПа, причем
степень зернограничной сегрегации, которая, когда содержится любой один элемент из Mo и W, определяется как степень максимального содержания на границах зерна к среднему содержанию внутри зерна данного элемента, а когда содержатся оба элемента Mo и W, определяется как среднее из отношений максимального содержания на границах зерна к среднему содержанию внутри зерна каждого элемента, составляет не менее 1,5:
Эффективное количество Cr==Cr-16,6×C (1)
Молибденовый эквивалент==Mo++0,5×W (2)
где символы элементов в Формулах (1) и (2) означают содержания (в мас.%) соответствующих элементов.
2. Мартенситная хромсодержащая сталь по п. 1, отличающаяся тем, что ее химический состав содержит один или более элементов, выбираемых из группы, состоящей из:
Nb: от 0,01 мас.% до 1 мас.%,
Ti: от 0,01 мас.% до 1 мас.%, и
Zr: от 0,01 мас.% до 1 мас.%.
3. Мартенситная хромсодержащая сталь по п. 1 или 2, отличающаяся тем, что ее химический состав содержит B: от 0,0003 мас.% до 0,01 мас.%.
4. Мартенситная хромсодержащая сталь по любому из пп. 1-3, отличающаяся тем, что ее химический состав содержит один или более элементов, выбираемых из группы, состоящей из:
Ca: от 0,0001 мас.% до 0,01 мас.%,
Mg: от 0,0001 мас.% до 0,01 мас.%, и
REM: от 0,0001 мас.% до 0,50 мас.%.
5. Трубное изделие, применяемое в нефтяной промышленности, отличающееся тем, что оно произведено с использованием мартенситной хромсодержащей стали по любому из пп. 1-4.